(57)【特許請求の範囲】
【請求項１】
粉体堆積層に水硬性を有するカルシウムアルミネート系スラグを加え、粉体堆積層と混合して敷き均し、水を加えて硬化させて粉体堆積層を改質することを特徴とする土壌改良方法。
【請求項２】
土壌と水硬性を有するカルシウムアルミネート系スラグを混合し、水を加えて硬化させて土壌を改質することを特徴とする土壌改良方法。
【請求項３】
水硬性を有するカルシウムアルミネート系スラグが、質量％でＡｌ2Ｏ3：２０〜４０％、ＣａＯ：３０〜６０％、ＳｉＯ2：３〜１５％含有することを特徴とする請求項１又は２に記載の土壌改良方法。
【請求項４】
水硬性を有するカルシウムアルミネート系スラグが、質量％でＡｌ2Ｏ3：２５〜４５％、（ＣａＯ＋ＣａＦ2）／Ａｌ2Ｏ3：１．１〜２．０、ＣａＦ2：２〜６％含有することを特徴とする請求項１又は２に記載の土壌改良方法。
【発明の詳細な説明】
【技術分野】
【０００１】
本発明は、粉体堆積層の改質、あるいは土壌の改質を目的とする土壌改良方法に関するものである。
【背景技術】
【０００２】
粉体を扱う工場の周辺において、屋外に粉体を堆積しておくと、その粉体堆積層が固化せず、周囲の環境を悪化させる原因となることがある。粉体堆積層の敷地がセメント張りされていれば、粉体堆積層のみを撤去することも可能であるが、セメント張りされていない地表面に粉体が堆積している場合には、地表面の土壌と粉体堆積層とをうまく分離して撤去することが困難となる。
【０００３】
大雨時に崩壊の恐れのある傾斜地などの地盤においては、崩壊を防止するため、地盤を固化することができれば好ましい。
【０００４】
建設現場からの発生土のような土壌は、水分を多量に含み流動性があり、そのままでは運搬、輸送が困難である。
【０００５】
以上のような粉体堆積層の改質、地盤の固化、発生土壌の改質を目的として、土壌などに固化剤を添加して改質する土壌改良方法が用いられる。一般に土壌改良材には、アーウィン、ポルトランドセメント、高炉スラグとポルトランドセメントとの混合物、ジェットセメントや石灰、又はそれらを主成分としているものが用いられており、特に、石膏やスラグ等を２〜３種類混合したものが一般に広く使用されている。しかし、上記の土壌改良材は、強度の発現が遅く、混入量を多くした場合には長期強度が過度に増進してしまっていた。
【０００６】
特に含水率や含有機物率が高い土壌では、従来の土壌改良材では強度発現性が著しく悪くなる。このため、地盤改良材にスラグや石膏を混合して、エトリンガイト水和物を生成させて強度発現の改善を図ることも行われるが、地盤改良材の性能は、含まれるスラグの品質に大きく左右され、特に微粉スラグを用いないと、強度の発現が悪い場合がある。さらに、地盤改良材中に含有させたスラグの水和反応が遅いため、強度発現までに長時間を有する。
【０００７】
そこで特許文献１においては、水及び／又は有機分を多量に含んだ土壌を迅速に安定処理できる地盤改良材として、カルシウムアルミネートを１０重量％以上含みかつ、３ＣａＯ・ＳｉＯ2を５〜２０重量％含有することを特徴とする地盤改良材が提案されている。
【０００８】
また特許文献２においては、軟弱地盤を形成する軟弱土に、スラグと、水ガラスおよび／またはアルミン酸ソーダとからなる固結材を混合し、固結させることを特徴とする軟弱地盤の処理方法が記載されている。
【０００９】
【特許文献１】特開２００４−１５５８３３号公報
【特許文献２】特開平９−４０９５０号公報
【発明の開示】
【発明が解決しようとする課題】
【００１０】
土壌改良材として従来知られているものは、土壌改良材の一部としてスラグを混合するものは存在したが、スラグそのものを土壌改良材とするものは提案されていない。スラグそのものを土壌改良材とすることができれば、安価に土壌改良を行うことができ、好ましい。
【００１１】
本発明は、スラグそのものを土壌改良材として用いることのできる土壌改良方法を提供することを目的とする。
【課題を解決するための手段】
【００１２】
即ち、本発明の要旨とするところは以下のとおりである。
（１）粉体堆積層に水硬性を有するカルシウムアルミネート系スラグを加え、粉体堆積層と混合して敷き均し、水を加えて硬化させて粉体堆積層を改質することを特徴とする土壌改良方法。
（２）土壌と水硬性を有するカルシウムアルミネート系スラグを混合し、水を加えて硬化させて土壌を改質することを特徴とする土壌改良方法。
（３）水硬性を有するカルシウムアルミネート系スラグが、質量％でＡｌ2Ｏ3：２０〜４０％、ＣａＯ：３０〜６０％、ＳｉＯ2：３〜１５％含有することを特徴とする上記（１）又は（２）に記載の土壌改良方法。
（４）水硬性を有するカルシウムアルミネート系スラグが、質量％でＡｌ2Ｏ3：２５〜４５％、（ＣａＯ＋ＣａＦ2）／Ａｌ2Ｏ3：１．１〜２．０、ＣａＦ2：２〜６％含有することを特徴とする上記（１）又は（２）に記載の土壌改良方法。
【００１３】
本発明において水硬性を有するとは、水との化学反応で水和物を形成し、凝結し硬化する性質をいう。また本発明においてカルシウムアルミネート系スラグとは、鉄の製造工程において副産される鉄鋼スラグであり、鉄鋼の脱酸剤としてアルミニウムを使用した時に発生するアルミナ高含有スラグであって、スラグの主成分が１２ＣａＯ・７Ａｌ2Ｏ3，１１ＣａＯ・７Ａｌ2Ｏ3・ＣａＦ2，３ＣａＯ・Ａｌ2Ｏ3，ＣａＯ・Ａｌ2Ｏ3などのカルシウムアルミネートであるという特徴を有するスラグをいう。
【発明の効果】
【００１４】
本発明は、粉体堆積層や土壌などについて水硬性を有するスラグを用いて改質することにより、安価に粉体の固化や軟弱地盤の強化をはかって土壌を改良することができる。
【発明を実施するための最良の形態】
【００１５】
本発明の土壌改良方法においては、水硬性を有するカルシウムアルミネート系スラグを用いる。カルシウムアルミネート系スラグを用いる理由は、鉄鋼スラグにおいて特に強い水硬性を有する成分範囲がカルシウムアルミネート系スラグに存在するからである。一般の鉄鋼スラグの多くがカルシウムシリケート系スラグであり、これらは酸化カルシウムと二酸化珪素の含有比率である塩基度が高い場合に水硬性が有るものの強度が低く、石膏などを混合するか、また、スラグを微粉にすることにより強度を向上する必要があった。一方、カルシウムアルミネート系スラグは鉄の製造工程において副産される鉄鋼スラグを特定範囲の成分系に選別することでスラグをそのまま使用することができ経済的である。また、スラグは水硬性を有するので、粉体堆積層や土壌と混合して水を加えると、粉体堆積層や土壌を硬化させることができる。
【００１６】
本発明において粉体堆積層とは、製造工場などで使用される粉末原料、工場から発生する粉末副産物、発生粉塵、外部で飛散する埃などの粉体が堆積した層を意味する。これらの粉体を扱う工場の周辺において、屋外に粉体を堆積しておくと、強風時に堆積層が飛散したり、雨天時には泥沼状になったりし、周囲の環境を悪化させる原因となることがある。粉体堆積層の敷地がセメント張りされていれば、粉体堆積層のみを撤去することも可能であるが、セメント張りされていない地表面に粉体が堆積している場合には、地表面の土壌と粉体堆積層とをうまく分離して撤去することが困難となる。
【００１７】
本発明は、粉体堆積層に水硬性を有するカルシウムアルミネート系スラグを加え、粉体堆積層と混合して敷き均し、水を加えて硬化させて粉体堆積層を改質することができる。ここにおいて、粉体堆積層に敷くスラグの粒度は、堆積層の厚みの３分の１程度以下に調整する。敷き均した後に表面に塊状が露出することは望ましくなく、５ｍｍ以下の粒径が望ましい。スラグと粉体堆積層との混合は、具体的には粉体が堆積している層の上にカルシウムアルミネート系スラグを加え、グランドレーキ、トンボなどのように堆積層とスラグが混合できるような道具を利用して均一になるように混合する。粉体堆積層が厚く、領域が広い場合などでは、重機を利用して一旦堆積層を集めてカルシウムアルミネート系スラグを均一になるように混合した後敷き均しすると良い。粉体堆積層に対するスラグの混合率は、粉体堆積層の性状（成分、粒度等）と堆積厚みを考慮し、事前に粉体堆積層とカルシウムアルミネート系スラグの配合率を変えて強度を把握して決めることができる。カルシウムアルミネート系スラグの混合率を高めると硬化した層の強度が高くなり一体化した層に改質することができる。またカルシウムアルミネート系スラグの混合率を下げ硬化した層の強度を低くして硬化層にひび割れを生じさせて砂利状に改質することもできる。また、混合した後の敷き均しは、具体的には面積が狭い時にはグランドレーキ、トンボなどの道具を使用し、広い面積の時には重機を使用すると良い。このような処理を行った後に散水などして水を加えると、粉体とスラグの混合層は硬化し、粉塵発生などの問題を解消することができる。
【００１８】
本発明はまた、土壌と水硬性を有するカルシウムアルミネート系スラグを混合し、水を加えて硬化させて土壌を改質することができる。ここにおいて土壌に混合するスラグの粒度は、土壌の目的を損なわない範囲で決めることができる。例えば土壌に石が混在しており、その石の混在が土壌の利用目的に適合している範囲であれば、石の大きさ、混在率などを考慮し同程度の粒度のスラグを混在させて使用できる。利用目的に副えばそれ以上のスラグ粒度も混在させることができる。スラグと土壌との混合は、具体的には土壌とスラグをショベルカーなどの重機を使用して混合すると良い。また必要に応じてより均一な混合が必要な場合は混練機などを利用して混合すると良い。土壌に対するスラグの混合率は、土壌の性状、スラグの粒径、利用目的を考慮し、事前に土壌とスラグの混合率を変えて強度を把握して決めることができる。軟弱な土壌を強固にしたい場合にはスラグの配合率を高めると良い。軟弱土壌の強度を補完する程度に高め、土壌の土の性状を残したい場合には混合率を適度に低めると良い。このような処理を行った後の土壌に水を加えると、土壌とスラグの混合層は硬化し、傾斜地などの地盤であればその崩壊を防止することができ、建設現場からの発生土のような土壌は運搬、輸送が容易になる。
【００１９】
例えばステンレス鋼の製鋼工程のように、溶鋼の脱酸剤にアルミニウムを使用して脱酸する際に、スラグ中にＡｌ2Ｏ3が生成される。そのＡｌ2Ｏ3を含めスラグの主な組成はＣａＯ：４５％、ＳｉＯ2：４％、Ａｌ2Ｏ3：３０％の他にＭｇＯ：１０％程度のカルシウムアルミネート系スラグが形成される。これらのスラグ組成は、製鋼方法などの操業条件により大きく変化する。また、条件によっては、フッ化カルシウム（ＣａＦ2）を多量に含有するホタル石を使用する場合もある。本発明においては、このようにして生成したカルシウムアルミネート系スラグを用いることができる。
【００２０】
本発明の水硬性を有するカルシウムアルミネート系スラグは、第１の成分組成として、質量％でＡｌ2Ｏ3：２０〜４０％、ＣａＯ：３０〜６０％、ＳｉＯ2：３〜１５％含有するものとすると好ましい。このようなカルシウムアルミネート系スラグは、上記のようにステンレス鋼の製鋼工程で発生するスラグを用いることができる。
【００２１】
本発明者は、上記組成を有するカルシウムアルミネート系スラグが強い水硬性を持ち、かつ従来の普通ポルトランドセメントに比較して同程度以上の水硬性を持つ成分系が存在することを見出した。この組成範囲では、鉄鋼スラグの鉱物組成として、１２ＣａＯ・７Ａｌ2Ｏ3（以下「Ｃ12Ａ7」ともいう。）が主体的に発生し、３ＣａＯ・ＳｉＯ2（以下「Ｃ3Ｓ」ともいう。）が生成する。これらが水と混練された場合、水和反応が促進され、速い反応速度でかつ強い水硬が生じる。
【００２２】
本発明スラグの第１の成分組成において、Ａｌ2Ｏ3成分については、Ａｌ2Ｏ3が２０％未満ではＣ12Ａ7を生成するためのＡｌ2Ｏ3が不足し、４０％超ではＣ3Ｓを生成量が不足する。そこで、Ａｌ2Ｏ3の範囲を２０〜４０％とした。ＣａＯ成分については、ＣａＯが３０％未満ではＣ12Ａ7を生成するためのＣａＯが不足し、６０％超ではＣ12Ａ7を生成量が不足する。そこで、ＣａＯの範囲を３０〜６０％とした。ＳｉＯ2成分については、ＳｉＯ2が３％未満ではＣ3Ｓを生成するためのＳｉＯ2が不足し、１５％超ではＣ12Ａ7を生成量が不足する。そこで、ＳｉＯ2の範囲を３〜１５％とした。
【００２３】
これらのスラグ組成においてＣａＯ／Ａｌ2Ｏ3が１〜２、及びＣａＯ／ＳｉＯ2が１０以下の領域で特に強い水硬特性を示す。ＣａＯ／Ａｌ2Ｏ3が１より小さい領域ではＣａＯ／ＳｉＯ2に関わらず３ＣａＯ・ＳｉＯ2が全く発生せず、ＣａＯ／Ａｌ2Ｏ3が２より大きい領域ではＣａＯ／ＳｉＯ2に関わらず１２ＣａＯ・７Ａｌ2Ｏ3が生成しない。ＣａＯ／ＳｉＯ2が１０以上の領域では、３ＣａＯ・ＳｉＯ2が全く発生しない。ＣａＯ／Ａｌ2Ｏ3が１〜２、及びＣａＯ／ＳｉＯ2が１０以下の領域で３ＣａＯ・ＳｉＯ2と１２ＣａＯ・７Ａｌ2Ｏ3が最も多く生成する。スラグ中に３ＣａＯ・ＳｉＯ2が生成すると、スラグの冷却中に鉱物の変態に起因してスラグが崩壊し微細粉まで粉化する。この粉化スラグが普通ポルトランドセメントと同等以上の水硬性を有しているため、スラグの粉砕工程など必要とせず、そのまま本発明の水硬性を有するカルシウムアルミネート系スラグとして使用できる。
【００２４】
製鋼方法などの操業条件によりスラグ組成中のＭｇＯ濃度が変化するが、Ａｌ2Ｏ3が２０％以上含まれる本発明範囲内ではＭｇＯ濃度によるカルシウムアルミネート系鉱物組成に大きな変化がなく、スラグの性質に与える影響はない。
【００２５】
本発明の水硬性を有するカルシウムアルミネート系スラグは、第２の成分組成として、質量％でＡｌ2Ｏ3：２５〜４５％、（ＣａＯ＋ＣａＦ2）／Ａｌ2Ｏ3：１．１〜２．０、ＣａＦ2：２〜６％含有するものとすると好ましい。このようなカルシウムアルミネート系スラグは、上記のようにステンレス鋼の製鋼工程で発生するスラグを用いることができる。
【００２６】
ステンレス鋼の溶製において造滓材にホタル石を使用し、アルミニウム脱酸を行った際に発生するカルシウムアルミネート系スラグについて、スラグを粉砕した上で水硬性の評価を行ったところ、上記のスラグ成分範囲において強い水硬性を持ち、かつ従来の普通ポルトランドセメントに比較して同程度以上の水硬性を持つ成分系が存在することを見出した。また、水硬性を発揮するスラグについてその鉱物組成を調査したところ、上記組成範囲のスラグについては１１ＣａＯ・７Ａｌ2Ｏ3・ＣａＦ2（以下「Ｃ11Ａ7・ＣａＦ2」ともいう。）とＣａＯ（ライム）を含有していることが明らかとなった。
【００２７】
カルシウムアルミネート系スラグが、鉱物組成としてＣ11Ａ7・ＣａＦ2とＣａＯを含有していると水硬性を示す理由については、以下のように考えられる。即ち、このような鉱物組成を有するスラグ粉末と水を混練した場合、Ｃ11Ａ7・ＣａＦ2が水と反応するとともに、ＣａＯと水との反応によって生成したＣａ（ＯＨ）2がＣ11Ａ7・ＣａＦ2と反応し、アルミン酸カルシウム水和物を生成し、水硬性を発揮するものと考えられる。超速硬セメントとして知られているセメントは、Ｃ11Ａ7・ＣａＦ2ならびにＣａＳＯ4の水和反応により水硬性を発揮する。本発明はこのような超速硬セメントと異なり、ＣａＳＯ4を積極的に含有させないにもかかわらず、良好な水硬性を発揮する点を特徴とする。
【００２８】
次に、スラグの第２の成分組成を限定した根拠について説明する。
【００２９】
Ａｌ2Ｏ3成分については、Ａｌ2Ｏ3が２５％未満ではＣ11Ａ7・ＣａＦ2を生成するためのＡｌ2Ｏ3が不足し、４５％以上では単独のＣａＯ（ライム）の生成量が不足する。そこで、Ａｌ2Ｏ3組成範囲を２５〜４５％とした。
【００３０】
ＣａＯ＋ＣａＦ2成分とＡｌ2Ｏ3成分との比（（ＣａＯ＋ＣａＦ2）／Ａｌ2Ｏ3）については、１．１未満では必要とする鉱物組成としてのＣａＯ（ライム）が不足し、２．０を超えるとライムが過剰となり相対的にＣ11Ａ7・ＣａＦ2が少なく、水硬性作用が少なくなる。そこで、（ＣａＯ＋ＣａＦ2）／Ａｌ2Ｏ3を１．１〜２．０とした。
【００３１】
ＣａＦ2成分が２％未満では、たとえＣａＯ成分とＡｌ2Ｏ3成分が上記の範囲で含まれていたとしても、鉱物組成としてＣ11Ａ7・ＣａＦ2を十分に生成させることができず、生成する鉱物は１２ＣａＯ・７Ａｌ2Ｏ3となり、本発明の水硬性を発揮することができない。一方、ＣａＦ2成分が６％を超えると、過剰のＣａＦ2が含有されることとなり好ましくない。そこで、ＣａＦ2組成範囲を２〜６％とした。
【００３２】
カルシウムアルミネート系スラグには、成分としてＣａＯ、Ａｌ2Ｏ3、ＣａＦ2の他に、ＳｉＯ2、ＭｇＯ、Ｓなどが含有される。本発明においては、スラグ中におけるＡｌ2Ｏ3、ＣａＯ、ＣａＦ2成分の含有量が合計で７５％以上とする。これにより、鉄鋼スラグの水硬性を十分に発揮することができる。
【００３３】
本発明の第２の成分組成を有するカルシウムアルミネート系スラグにおいては、精錬を終了して排滓してから凝固・冷却を完了するまでの間に粉化する場合と、粉化せずに塊状に回収される場合とがある。粉化する場合には、凝固後２週間程度の間に粉化する。本発明の第２の成分組成においては、粉化するスラグよりも塊状のまま回収されるスラグの方が高い水硬性を有することが明らかになった。従って、本発明の成分範囲を有するスラグについて、凝固後に２週間程度放置し、塊状のまま保たれるスラグのみを選別することにより、より高い水硬性を有する水硬性組成物を得ることが可能となる。必要に応じて破砕機などで破砕し粒度調整して使用することができる。
【実施例１】
【００３４】
本発明の第１、第２の成分組成を有するカルシウムアルミネート系スラグについて、成分組成と水硬性の関係について評価した。
【００３５】
ステンレス鋼の精錬工程において、精錬炉内にＣａＯを添加して高塩基度（ＣａＯ／ＳｉＯ2）側にスラグを調整し、また必要に応じてＣａＯの一部にスラグの流動性を高めるためにＣａＦ2を添加する。還元期に脱酸材としてアルミニウムを使用し、スラグ中にＡｌ2Ｏ3が生成する。この時に生成するスラグはアルミナ高含有スラグとなり、本発明の対象となるカルシウムアルミネート系スラグが得られる。
【００３６】
精錬を終えたスラグは、スラグパン内に排滓されて回収される。回収したスラグは成分分析を行ない、本発明範囲に合格したスラグを分別保管した。分別したスラグを水に触れない状態で一定期間保管し粉化させる。該スラグを０．３ｍｍの篩いを通して回収し、水硬性組成物とした。また必要に応じて本スラグを粉砕機にて粉砕し０．０７５ｍｍ以下の微粉砕水硬性組成物とした。また、０．３ｍｍの篩い上の塊状スラグも回収し、粉砕機を通して粉砕した後、０．３ｍｍ、或いは０．７５ｍｍで篩った後、それぞれ水硬性組成物とした。
【００３７】
水硬性の評価方法は、水硬性組成物に水を２５％加えて混練し、ＪＩＳ  Ａ  １１０８に従って圧縮強度試験を実施した。水硬性組成物の本来の強度を把握する為、骨材、細骨材などを配合しないで評価した。圧縮強度が１０Ｎｍｍ2以上であれば、本発明の土壌改良方法に使用したときに土壌改良の効果を発揮することができる。
【００３８】
本発明の第１の成分組成を有するスラグを表１に、第２の成分組成を有するスラグを表２に示す。
【００３９】
【表１】
0004754318.tif 000002
【００４０】
表１の本発明例１〜６のスラグの鉱物組成を確認した結果、いずれもＣ12Ａ7が主体で  Ｃ3Ｓの存在が確認できた。一方、比較例１ではＣ3Ｓの存在が確認できないほど少なく、比較例２では、ＣａＯ−ＳｉＯ2系のスラグが主体となり、比較例３ではＣ12Ａ7の存在が確認できない。
【００４１】
表１の本発明例１〜６は、成分範囲が本発明範囲に入っているので、圧縮強度は良好な値であった。特に、本発明例４〜６はＣａＯ／Ａｌ2Ｏ3が１〜２、及びＣａＯ／ＳｉＯ2が１０以下の好適範囲を満たしており、良好な圧縮強度を実現することができた。一方、比較例１はＳｉＯ2が低く、比較例２はＳｉＯ2が高くＡｌ2Ｏ3が低く、比較例３はＳｉＯ2が高く、いずれも圧縮強度が低く、土壌改良材としての効果を発揮することはできない。
【００４２】
【表２】
0004754318.tif 000003
【００４３】
表２の本発明例１〜４のスラグの鉱物組成を確認した結果、いずれもＣ11Ａ7・ＣａＦ2が主体でＣａＯの存在が確認できた。一方、比較例１ではＣ11Ａ7・ＣａＦ2が少なく、比較例２では、ＣａＯが多くＣ11Ａ7・ＣａＦ2が少ない。比較例３ではＣａＯの存在が確認できない。
【００４４】
表２の本発明例１〜４は、成分範囲が本発明範囲に入っているので、圧縮強度は良好な値であった。一方、比較例１はＣａＦ2成分が低すぎ、比較例２はＡｌ2Ｏ3成分が低く（ＣａＯ＋ＣａＦ2）／Ａｌ2Ｏ3が範囲から外れ、比較例３はＣａＦ2成分とＡｌ2Ｏ3成分が高くかつ（ＣａＯ＋ＣａＦ2）／Ａｌ2Ｏ3が範囲から外れ、いずれも圧縮強度が低く、土壌改良材としての効果を発揮することはできない。
【実施例２】
【００４５】
コンクリート廃材の再生工場において、工事現場から回収したコンクリート廃材を破砕して粒度調整する際に、破砕時の粉塵が破砕機周辺に漏れ長い間に堆積していた。破砕機の基礎部はコンクリート施工しているが、周辺は土のままで１０ｍｍ以下の粉体が５ｃｍ程度堆積し、風による飛散と雨天時に泥状となり環境が悪化していた。
【００４６】
この堆積層の上に５ｍｍ以下の粒度を有する上記表１の本発明例４に示すカルシウムアルミネート系スラグを５ｃｍ程度の厚さに敷き、グランドレーキ、トンボで混合した後平坦になるように敷き均し、均一に湿る程度に散水した。
【００４７】
３日間養生すると、混合層が固化し、粉体が飛散することが無く、雨天時も固化層上を雨水が流れ、泥状になることはなかった。
【実施例３】
【００４８】
山を切開き段状の農業用地を開墾した。１ｍの高さに７０度の傾斜を付けて棚段を作った。雨天時に傾斜面が崩壊し、そのまま修復しても再度崩壊の危険性が有った。
【００４９】
この傾斜面を幅１ｍに亘り土壌を取り除き、この土壌に上記表２の本発明例３に示すカルシウムアルミネート系スラグを３０％加え重機で混合した後２０％の水分を含有するように水を調整して添加しながら、混合土壌を同じ形状に埋め戻した。
【００５０】
混合前の土壌と混合土壌の採取試料を用いてＪＩＳ  Ａ１２１６「土の一軸圧縮試験方法」により強度を測定した。混合前は０．３５Ｎ／ｍｍ2の強度がカルシウムアルミネート系スラグを混合することにより  １．５Ｎ／ｍｍ2まで増加した。また傾斜面の崩壊も防止できた。